(57)【特許請求の範囲】
【請求項１】
アルキル（メタ）アクリレート（ａ１）単位を４０質量％以上含有するアルキル（メタ）アクリレート系重合体（α）を含むアクリル系エラストマー樹脂用加工助剤（Ａ）であって、該アルキル（メタ）アクリレート系重合体（α）のガラス転移温度（Ｔｇ）が１０℃以上であり、かつ屈折率Ｒａが以下の式（１）を満たす、アクリル系エラストマー樹脂用加工助剤（Ａ）を、アクリル系エラストマー樹脂（Ｂ）１００質量部に対し、０．０１〜２０質量部添加されてなる、アクリル系エラストマー樹脂組成物であって、前記アルキル（メタ）アクリレート系重合体（α）の屈折率Ｒａと、前記アクリル系エラストマー樹脂（Ｂ）の屈折率Ｒｂが、以下の式（２）を満たす、アクリル系エラストマー樹脂組成物。
１．４６３≦Ｒａ≦１．４８２ ・・・式（１）
−０．００６≦Ｒａ−Ｒｂ≦０．００６ ・・・式（２）
【請求項２】
前記アルキル（メタ）アクリレート系重合体（α）が、炭素数４のアルキル基を有するアルキル（メタ）アクリレート単位を４０質量％以上含む、請求項１に記載のアクリル系エラストマー樹脂組成物。
【請求項３】
前記アルキル（メタ）アクリレート系重合体（α）が、分岐アルキル基を有するアルキル（メタ）アクリレート単位を４０質量％以上含む、請求項１又は２に記載のアクリル系エラストマー樹脂組成物。
【請求項４】
前記アルキル（メタ）アクリレート系重合体（α）が、ｉ−ブチルメタクリレート単位を４０質量％以上含む、請求項１〜３のいずれか１項に記載のアクリル系エラストマー樹脂組成物。
【請求項５】
前記アクリル系エラストマー樹脂（Ｂ）が、末端二重結合を有するアクリル系重合体（Ｂ１）と、これと共重合可能なビニル系単量体（ｂ２）とを重合して得られたアクリル系共重合体である、請求項１〜４に記載のアクリル系エラストマー樹脂組成物。 
【請求項６】
前記末端二重結合を有するアクリル系重合体（Ｂ１）がメチルメタクリレート単位を５０質量％以上含有し、前記ビニル系単量体（ｂ２）が、メチルメタクリレート及び／又はｎ−ブチルアクリレートを５０質量％以上含有する、請求項５に記載のアクリル系エラストマー樹脂組成物。 
【請求項７】
前記アクリル系エラストマー樹脂（Ｂ）が、アルキルアクリレート単位を５０質量％以上含有する重合体ブロック（Ｂ３）の少なくとも片末端にアルキルメタクリレート単位を５０質量％以上含有する重合体ブロック（Ｂ４）が結合した構造を分子内に少なくとも１つ有するアクリル系ブロック共重合体である、請求項５又は６に記載のアクリル系エラストマー樹脂組成物。 
【請求項８】
前記重合体ブロック（Ｂ３）がｎ−ブチルアクリレート単位を５０質量％以上含有し、重合体ブロック（Ｂ４）がメチルメタクリレート単位を５０質量％以上含有する、請求項７に記載のアクリル系エラストマー樹脂組成物。 
【請求項９】
請求項１〜８のいずれか１項に記載のアクリル系エラストマー樹脂組成物を成形してなる成形体。 
【請求項１０】
請求項１〜８のいずれか１項に記載のアクリル系エラストマー樹脂組成物を成形してなるフィルム。
【発明の詳細な説明】
【技術分野】
【０００１】
本発明は、アクリル系エラストマー樹脂用加工助剤に関するものである。詳しくは、アクリル系エラストマー樹脂に添加して得られるアクリル系エラストマー樹脂組成物を成形してなる成形体において、優れた透明性及び表面平滑性を発現させることができるアクリル系エラストマー樹脂用加工助剤に関するものである。
【背景技術】
【０００２】
熱可塑性エラストマー樹脂としては、一般に、スチレン系やオレフィン系、軟質塩化ビニル系、アクリル系等が知られている。中でもアクリル系エラストマー樹脂は、高い透明性、耐候性を有することから、光学分野や屋外建材用途、家電筐体等に広く用いられている。
【０００３】
特に、アルキルアクリレート重合体ブロックの末端にアルキルメタクリレート重合体ブロックが結合した構造を有するアクリル系ブロック共重合体は、透明性、柔軟性、耐折曲白化性、耐候性等に優れることから、その使用用途が拡大している。
【０００４】
しかし、上記のようなアクリル系ブロック共重合体は、リビングアニオン重合やリビングカチオン重合等のリビングイオン重合や、原子移動ラジカル重合や可逆的付加解裂型連鎖移動重合等のリビングラジカル重合等、制御重合により製造されることから分子量分布が極めて狭く、ブロック種間の粘度差、ブロック成分のドメイン形成、ブロック相分離構造の配向性等が顕著に発現する。このことで溶融押出成形時に、成形体の表面に流れ方向の微細なスジ状凹凸が生じる外観不良が課題となっており、解決法が求められている。
【０００５】
これに対し、特許文献１には、２種のブロックポリマーを含む組成物が提案されている。特許文献２〜４には、ブロックポリマーと熱可塑性樹脂とを含む組成物が提案されている。しかしながら、組成の異なるポリマーを多量に混合する必要性があり、ブロックポリマー単体が本来有する柔軟性、透明性が損なわれることから、改良が必要である。
【０００６】
特許文献５には、アクリル系ブロック共重合体と、メタクリル酸メチル単位を主成分とする高分子加工助剤とを含む組成物が提案されている。しかし、透明性が大きく損なわれることからさらなる改良が必要である。
【０００７】
このように、従来の技術ではアクリル系ブロック共重合体が本来有する柔軟性、透明性を維持しながら表面平滑性を改良することは不可能であった。
【先行技術文献】
【特許文献】
【０００８】
【特許文献１】国際公開第２０１０／０５５７９８号パンフレット
【特許文献２】特開平１０−１６８２７１号公報
【特許文献３】特開２００２−２４１５６８号公報
【特許文献４】特開２００３−２７７５７４号公報
【特許文献５】特開２０１３−４３９６４号公報
【発明の概要】
【発明が解決しようとする課題】
【０００９】
本発明の課題は、溶融押出成形においてアクリル系エラストマー樹脂の透明性を維持しながら平滑な表面外観を有する成形体を得ることができるアクリル系エラストマー樹脂用加工助剤、それを用いた樹脂組成物及び成形体を提供することである。
【課題を解決するための手段】
【００１０】
即ち、本発明は、以下の［１］〜［１２］を要旨とする。
［１］アルキル（メタ）アクリレート（ａ１）単位を４０質量％以上含有するアルキル（メタ）アクリレート系重合体（α）を含むアクリル系エラストマー樹脂用加工助剤（Ａ）であって、該アルキル（メタ）アクリレート系重合体（α）のガラス転移温度（Ｔｇ）が１０℃以上であり、かつ屈折率Ｒａが以下の式（１）を満たす、アクリル系エラストマー樹脂用加工助剤（Ａ）。
１．４６３≦Ｒａ≦１．４８３ ・・・式（１）
［２］前記アルキル（メタ）アクリレート系重合体（α）が、炭素数４のアルキル基を有するアルキル（メタ）アクリレート単位を４０質量％以上含む、［１］に記載のアクリル系エラストマー樹脂用加工助剤（Ａ）。
［３］前記アルキル（メタ）アクリレート系重合体（α）が、分岐アルキル基を有するアルキル（メタ）アクリレート単位を４０質量％以上含む、［１］又は［２］に記載のアクリル系エラストマー樹脂用加工助剤（Ａ）。
［４］前記アルキル（メタ）アクリレート系重合体（α）が、ｉ−ブチルメタクリレート単位を４０質量％以上含む、［１］〜［３］のいずれか１に記載のアクリル系エラストマー樹脂用加工助剤（Ａ）。
［５］アクリル系エラストマー樹脂（Ｂ）１００質量部に対し、［１］〜［４］のいずれか１に記載のアクリル系エラストマー樹脂用加工助剤（Ａ）が０．０１〜２０質量部添加されてなる、アクリル系エラストマー樹脂組成物。
［６］前記アルキル（メタ）アクリレート系重合体（α）の屈折率Ｒａと、前記アクリル系エラストマー樹脂（Ｂ）の屈折率Ｒｂが、以下の式（２）を満たす、［５］に記載のアクリル系エラストマー樹脂組成物。
−０．００６≦Ｒａ−Ｒｂ≦０．００６ ・・・式（２）
［７］前記アクリル系エラストマー樹脂（Ｂ）が、末端二重結合を有するアクリル系重合体（Ｂ１）と、これと共重合可能なビニル系単量体（ｂ２）とを重合して得られたアクリル系共重合体である、［５］又は［６］に記載のアクリル系エラストマー樹脂組成物。
［８］前記末端二重結合を有するアクリル系重合体（Ｂ１）がメチルメタクリレート単位を５０質量％以上含有し、前記ビニル系単量体（ｂ２）が、メチルメタクリレート及び／又はｎ−ブチルアクリレートを５０質量％以上含有する、［７］に記載のアクリル系エラストマー樹脂組成物。
［９］前記アクリル系エラストマー樹脂（Ｂ）が、アルキルアクリレート単位を５０質量％以上含有する重合体ブロック（Ｂ３）の少なくとも片末端にアルキルメタクリレート単位を５０質量％以上含有する重合体ブロック（Ｂ４）が結合した構造を分子内に少なくとも１つ有するアクリル系ブロック共重合体である、［５］又は［６］に記載のアクリル系エラストマー樹脂組成物。
［１０］前記重合体ブロック（Ｂ３）がｎ−ブチルアクリレート単位を５０質量％以上含有し、重合体ブロック（Ｂ４）がメチルメタクリレート単位を５０質量％以上含有する、［９］に記載のアクリル系エラストマー樹脂組成物。
［１１］［５］〜［１０］のいずれか１に記載のアクリル系エラストマー樹脂組成物を成形してなる成形体。
［１２］［５］〜［１０］のいずれか１に記載のアクリル系エラストマー樹脂組成物を成形してなるフィルム。
【発明の効果】
【００１１】
本発明のアクリル系エラストマー樹脂用加工助剤を用いることで、溶融押出成形においてアクリル系エラストマー樹脂の透明性を維持しながら平滑な表面外観を有する成形体を提供することができる。
【発明を実施するための形態】
【００１２】
以下で本発明を詳細に説明する。なお、本明細書において「（メタ）アクリレート」は、「アクリレート」又は「メタクリレート」を意味する。
【００１３】
アクリル系エラストマー樹脂用加工助剤（Ａ）
本発明のアクリル系エラストマー樹脂用加工助剤（Ａ）（以下、「加工助剤（Ａ）」と記載する場合がある。）は、アルキル（メタ）アクリレート（ａ１）単位を４０質量％以上含有するアルキル（メタ）アクリレート系重合体（α）（以下、「重合体（α）」と記載する場合がある。）を含む。該重合体（α）は、アルキル（メタ）アクリレート（ａ１）単位４０〜１００質量％と他の単量体（ａ２）単位６０〜０質量％との（共）重合体である。
【００１４】
アルキル（メタ）アクリレート（ａ１）単位の原料となるアルキル（メタ）アクリレート（ａ１）としては、例えば、メチルアクリレート、エチルアクリレート、ｎ−プロピルアクリレート、ｉ−プロピルアクリレート、ｎ−ブチルアクリレート、ｉ−ブチルアクリレート、ｓｅｃ−ブチルアクリレート、ｔ−ブチルアクリレート、ｎ−ヘキシルアクリレート、シクロヘキシルアクリレート、ｎ−オクチルアクリレート、２−エチルヘキシルアクリレート、ドデシルアクリレート、ステアリルアクリレート、メチルメタクリレート、エチルメタクリレート、ｎ−プロピルメタクリレート、ｉ−プロピルメタクリレート、ｎ−ブチルメタクリレート、ｉ−ブチルメタクリレート、ｓｅｃ−ブチルメタクリレート、ｔ−ブチルメタクリレート、ｎ−ヘキシルメタクリレート、シクロヘキシルメタクリレート、ｎ−オクチルメタクリレート、２−エチルヘキシルメタクリレート、ドデシルメタクリレート、ステアリルメタクリレートが挙げられる。これらは、１種を単独で用いてもよく、２種以上を併用してもよい。
【００１５】
重合体（α）は、アルキル（メタ）アクリレート（ａ１）単位として、炭素数が２以上のアルキル基を有するアルキル（メタ）アクリレート単位を４０質量％以上含むことが好ましく、炭素数が２〜６のアルキル基を有するアルキル（メタ）アクリレート単位を４０質量％以上含むことがより好ましく、炭素数が４のアルキル基を有するアルキル（メタ）アクリレート単位を４０質量％以上含むことがさらに好ましい。
炭素数が２以上のアルキル基を有するアルキル（メタ）アクリレート単位を４０質量％以上含むことで、重合体（α）の屈折率をアクリル系エラストマー樹脂（Ｂ）の屈折率と近づけることができ、加工助剤（Ａ）をアクリル系エラストマー樹脂（Ｂ）に配合した際の透明性が良好となる。また、炭素数が２〜６のアルキル基を有するアルキル（メタ）アクリレート単位を４０質量％以上含むことで、加工助剤（Ａ）をアクリル系エラストマー樹脂（Ｂ）に配合した際の透明性が良好となるのに加え、重合体（α）のガラス転移温度の低下を小さくできることで加工助剤（Ａ）の粉体取扱性が良好となる。重合体（α）が、炭素数が４のアルキル基を有するアルキル（メタ）アクリレートを４０質量％以上含むと、これらの効果がより優れる。
【００１６】
重合体（α）は、分岐アルキル基を有するアルキル（メタ）アクリレート単位を４０質量％以上含むことが好ましい。重合体（α）が、分岐アルキル基を有するアルキル（メタ）アクリレート単位を４０質量％以上含むことで、重合体（α）のガラス転移温度の低下を小さくでき、加工助剤（Ａ）の粉体取扱性がさらに良好となる。また。重合体（α）の屈折率をアクリル系エラストマー樹脂（Ｂ）の屈折率と近づけることができ、加工助剤（Ａ）をアクリル系エラストマー樹脂（Ｂ）に配合した際の透明性もさらに良好となる。
【００１７】
重合体（α）は、ｉ−ブチルメタクリレート単位を４０質量％以上含むことが好ましい。重合体（α）が、ｉ−ブチルメタクリレート単位を４０質量％以上含むことで、重合体（α）のガラス転移温度の低下を小さくでき、加工助剤（Ａ）の粉体取扱性が特に良好となる。また。重合体（α）の屈折率をアクリル系エラストマー樹脂（Ｂ）の屈折率と近づけることができ、加工助剤（Ａ）をアクリル系エラストマー樹脂（Ｂ）に配合した際の透明性も特に良好となる。
【００１８】
共重合性成分として用いられる他の単量体（ａ２）としては、例えば、アクリル酸、メタクリル酸等の不飽和カルボン酸；スチレン、α−メチルスチレン、クロロスチレン等の芳香族ビニル単量体；（メタ）アクリロニトリル等のシアン化ビニル単量体；ビニルメチルエーテル、ビニルエチルエーテル等のビニルエーテル単量体；酢酸ビニル、酪酸ビニル等のカルボン酸ビニル単量体；エチレン、プロピレン、ブチレン等のオレフィン類；４−（メタ）アクリロイルオキシ−２，２，６，６−テトラメチルピペリジン、４−（メタ）アクリロイルアミノ−２，２，６，６−テトラメチルピペリジン等の光安定化能基含有単量体が挙げられる。これらの他の単量体（ａ２）は、１種を単独で用いてもよく、２種以上を併用してもよい。
【００１９】
アルキル（メタ）アクリレート（ａ１）単位の含有率は、重合体（α）の全単量体単位１００質量％中、４０質量％以上であり、５０質量％以上であることが好ましく、７０質量％以上であることがより好ましい。
アルキル（メタ）アクリレート（ａ１）単位の含有率が４０質量％以上であると、重合体（α）とアクリル系エラストマー樹脂（Ｂ）との相溶性が良好となり、得られる成形体の表面外観が良好となる。
【００２０】
本発明において、重合体（α）の質量平均分子量は特に限定されないが、１万〜１０００万であることが好ましく、１万〜５００万であることがより好ましく、２万〜３５０万であることがさらに好ましく、４万〜１００万であることが最も好ましい。重合体（α）の質量平均分子量が１万以上であると、加工助剤（Ａ）をアクリル系エラストマー樹脂（Ｂ）に配合した際の表面平滑性改良効果に優れる。また、重合体（α）の質量平均分子量が１０００万以下であると、アクリル系エラストマー樹脂（Ｂ）中での加工助剤（Ａ）の分散性が良好となり、得られる成形体の透明性が良好となる。尚、重合体（α）の質量平均分子量の測定方法は後述する。
【００２１】
本発明において、重合体（α）は、同一の重合体を単独で用いてもよく、組成、分子量、粒子径等の異なる重合体を２種以上併用してもよい。
【００２２】
本発明において、重合体（α）の屈折率Ｒａは、以下の式（１）を満たす。
１．４６３≦Ｒａ≦１．４８３・・・（１）
【００２３】
Ｒａは、１．４６３以上、１．４８３以下であり、１．４７０以上、１．４８３以下がより好ましく、１．４７２以上、１．４８２以下がさらに好ましい。Ｒａが、１．４６３以上、１．４８３以下であると、加工助剤（Ａ）を添加して得られるアクリル系エラストマー樹脂組成物の透明性が良好となる。
【００２４】
重合体（α）の屈折率Ｒａと後述するアクリル系エラストマー樹脂（Ｂ）の屈折率Ｒｂは、以下の式（ア）により算出される。
Ｒ＝（Σｖｉｎｉ２）１／２・・・（ア）
【００２５】
ここで、ｖｉは重合体中の各成分の体積分率［ｖｏｌ％］を、ｎｉは重合体中の各成分のホモポリマーの２０℃における屈折率の値を表す。体積分率ｖｉは、重合体（α）を構成する各モノマー単位の質量比と、各モノマー単位を重合して得られる各ホモポリマーの比重から算出することができる。ここで使用する比重の値は、例えば、「ＰＲＯＰＥＲＴＩＥＳ  ＯＦ  ＰＯＬＹＭＥＲＳ」（ＥＬＳＥＶＩＥＲ社／２００３年）に記載の値を用いることができる。
また、各成分のホモポリマーの２０℃における屈折率は、例えば、「ＰＯＬＹＭＥＲ  ＨＡＮＤＢＯＯＫ」（Ｗｉｌｅｙ  Ｉｎｔｅｒｓｃｉｅｎｃｅ社／１９９９年）に記載の値を用いることができる。また、記載のない単量体成分の比重及び屈折率は、Ｂｉｃｅｒａｎｏの方法「Ｐｒｅｄｉｃｔｉｏｎ  ｏｆ  Ｐｏｌｙｍｅｒ  Ｐｒｏｐｅｒｔｉｅｓ」（ＭＡＲＣＥＬ  ＤＥＫＫＥＲ社／２００２年）を用いて算出することができる。
【００２６】
本発明において、重合体（α）のガラス転移温度（以下、「Ｔｇ値」と記載する場合がある。）は、１０℃以上である。
重合体（α）のＴｇ値が１０℃以上であると、得られる加工助剤（Ａ）の粉体取扱性が優れ、またアクリル系エラストマー樹脂（Ｂ）中での加工助剤（Ａ）の分散性が良好となり、得られる成形体の透明性、表面外観が良好となる。重合体（α）のＴｇ値の上限値は特に制限されないが、１５０℃以下とすることで、加工助剤（Ａ）を樹脂に配合し成形した際に、その成形体の表面外観が優れる傾向にある。
重合体（α）のＴｇ値は、１５℃以上１５０℃以下が好ましく、１５℃以上１１０℃以下がより好ましく、２０℃以上８０℃以下がさらに好ましい。
【００２７】
本発明において、重合体（α）のＴｇ値は、ＦＯＸの式から算出することができる。このとき、重合体（α）を構成する各モノマー単位を重合して得られる各ホモポリマーのＴｇ値は、例えば、「ＰＯＬＹＭＥＲ  ＨＡＮＤＢＯＯＫ」（Ｗｉｌｅｙ  Ｉｎｔｅｒｓｃｉｅｎｃｅ社／１９９９年）に記載の値を用いることができる。また、記載のない単量体成分のＴｇ値は、Ｂｉｃｅｒａｎｏの方法「Ｐｒｅｄｉｃｔｉｏｎ  ｏｆ  Ｐｏｌｙｍｅｒ  Ｐｒｏｐｅｒｔｉｅｓ」（ＭＡＲＣＥＬ  ＤＥＫＫＥＲ社／２００２年）を用いて算出することができる。
【００２８】
重合体（α）の重合方法としては、例えば、乳化重合、ソープフリー重合、微細懸濁重合、懸濁重合、塊状重合、溶液重合が挙げられる。これらの中でも、重合体（α）を粉体状又は顆粒状の形態で得られることから、乳化重合又は懸濁重合が好ましい。
【００２９】
乳化重合等の、粒子構造体を得ることができる重合方法を用いて重合する場合の粒子構造は、単層構造であっても多層構造であってもよい。粒子構造が多層構造である場合、経済性の観点から、３層構造以下であることが好ましい。
【００３０】
乳化重合法を適用する場合に用いることのできる乳化剤は、特に限定されるものではなく、例えば脂肪酸塩、アルキル硫酸エステル塩、アルキルベンゼンスルホン酸塩、アルキルリン酸エステル塩、ジアルキルスルホコハク酸塩等のアニオン性界面活性剤、またポリオキシエチレンアルキルエーテル、ポリオキシエチレン脂肪酸エステル、ソルビタン酸脂肪エステル、グリセリン脂肪酸エステル等のノニオン性界面活性剤、さらにはアルキルアミン塩等カチオン性界面活性剤を使用することができる。また、これらの乳化剤は１種を単独で用いてもよく、２種以上を併用してもよい。
【００３１】
また、使用乳化剤の種類により重合系のｐＨがアルカリ側になるときは、アルキルメタクリレートの加水分解を防止するために適当なｐＨ調節剤を使用することもできる。ｐＨ調節剤としては、ホウ酸−塩化カリウム−水酸化カリウム、リン酸二水素カリウム−リン酸水素二ナトリウム、ホウ酸−塩化カリウム−炭酸カリウム、クエン酸−クエン酸水素カリウム、リン酸二水素カリウム−ホウ砂、リン酸水素二ナトリウム−クエン酸等を使用することができる。
【００３２】
懸濁重合に用いる分散安定剤としては、例えば、リン酸カルシウム、炭酸カルシウム、水酸化アルミニウム、澱粉末シリカ等の水難溶性無機化合物；ポリビニルアルコール、ポリエチレンオキサイド、セルロース誘導体等のノニオン系高分子化合物；ポリ（メタ）アクリル酸及びその塩、アルキルメタクリレートとメタクリル酸及びその塩との共重合体等のアニオン系高分子化合物を使用することができる。これらは、１種を単独で用いてもよく２種以上を併用してもよい。
これらの中でも、極少量で分散安定性を保持できることから、アニオン系高分子化合物が好ましい。
【００３３】
重合開始剤としては、例えば、過硫酸カリウム、過硫酸ナトリウム、過硫酸アンモニウム等の過硫酸塩系化合物；アゾビスイソブチロニトリル、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、２−フェニルアゾ−４−メトキシ−２，４−ジメチルバレロニトリル等の油溶性アゾ系化合物；２，２’−アゾビス｛２−メチル−Ｎ−［１，１−ビス（ヒドロキシメチル）−２−ヒドロキシエチル］プロピオンアミド｝、２，２’−アゾビス｛２−メチル−Ｎ−［２−（１−ヒドロキシエチル）］プロピオンアミド｝、２，２’−アゾビス｛２−メチル−Ｎ−［２−（１−ヒドロキシブチル）］プロピオンアミド｝、２，２’−アゾビス［２−（５−メチル−２−イミダゾリン−２−イル）プロパン］及びその塩類、２，２’−アゾビス［２−（２−イミダゾリン−２−イル）プロパン］及びその塩類、２，２’−アゾビス［２−（３，４，５，６−テトラヒドロピリミジン−２−イル）プロパン］及びその塩類、２，２’−アゾビス｛２−［１−（２−ヒドロキシエチル）−２−イミダゾリン−２−イル］プロパン｝及びその塩類、２，２’−アゾビス（２−メチルプロピオンアミジン）及びその塩類、２，２’−アゾビス（２−メチルプロピンアミジン）及びその塩類、２，２’−アゾビス［Ｎ−（２−カルボキシエチル）−２−メチルプロピオンアミジン］及びその塩類等の水溶性アゾ系化合物；ｔ−ブチルハイドロパーオキサイド、クメンハイドロパーオキサイド、過酸化ベンゾイル等の有機過酸化物；前記過硫酸塩系化合物又は有機過酸化物と還元剤とを組み合わせたレドックス系開始剤を使用することができる。これらは、１種を単独で用いてもよく２種以上を併用してもよい。
【００３４】
本発明の重合体（α）の質量平均分子量の調整方法は、特に限定されるものではなく、例えば、重合開始剤の使用量を調整する方法、連鎖移動剤の使用量を調整する方法が挙げられる。
【００３５】
連鎖移動剤としては、例えば以下のものが挙げられる。ｎ−ドデシルメルカプタン、ｔ−ドデシルメルカプタン、ｎ−オクチルメルカプタン、ｎ−テトラデシルメルカプタン、ｎ−ヘキシルメルカプタン、ｎ−ブチルメルカプタン等のメルカプタン類；四塩化炭素、臭化エチレン等のハロゲン化合物；α−メチルスチレンダイマー。これらの連鎖移動剤は、１種を単独で用いてもよく、２種以上を併用してもよい。連鎖移動剤の使用量は、重合体（α）の質量平均分子量、用いる連鎖移動剤の種類、単量体の組成比等に応じて、適宜調整することができる。
【００３６】
このようにして製造された重合体（α）は、通常、粉体として回収される。重合体の粉体化方法は、特に限定されるものではなく、重合方法に応じて適宜選択できる。例えば、乳化重合の場合の粉体化方法としては、凝析法、スプレードライ法、遠心分離法、凍結乾燥法等が挙げられる。これらの粉体化方法の中でも、粉体の均一性の観点から、凝析法、スプレードライ法が好ましい。
【００３７】
凝析法を用いて粉体化する場合、重合体（α）のラテックスを凝析剤に接触させ、攪拌しながら凝析させスラリーとし、脱水乾燥することで、重合体（α）の粉体を得ることができる。凝析法における凝析剤としては、例えば、塩酸、硫酸、硝酸、燐酸等の無機酸類；蟻酸、酢酸等の有機酸類；硫酸アルミニウム、硫酸マグネシウム、硫酸カルシウム等の無機塩類；酢酸カルシウム等の有機塩類が挙げられる。
【００３８】
スプレードライ法を用いて粉体化する場合、アルキル（メタ）アクリレート系重合体ラテックスを、入口温度１２０〜２２０℃、出口温度４０〜９０℃の条件で、スプレードライヤーにより噴霧乾燥することで、重合体（α）の粉体を得ることができる。スプレードライ法における出口温度は、重合体（α）の粉体の１次粒子への解砕性に優れることから、４０〜９０℃であることが好ましく、４０〜８０℃であることがより好ましい。
【００３９】
重合体（α）を懸濁重合で重合した場合においては、濾過して重合体を取り出す方法が簡便である。
【００４０】
本発明の加工助剤（Ａ）は、重合体（α）以外に、必要に応じて添加剤を含有してもよい。添加剤としては、無機塩、アエロジル等の粉体流動性改質剤が挙げられる。重合体（α）以外の添加剤の含有量としては、加工助剤（Ａ）１００質量％中、２質量％以下であることが好ましく、１質量％以下であることがさらに好ましい。重合体（α）以外の添加剤の含有量を、２質量％以下とすることで、加工助剤（Ａ）をアクリル系エラストマー樹脂（Ｂ）に配合した際の透明性が優れる。
【００４１】
アクリル系エラストマー樹脂（Ｂ）
本発明において、アクリル系エラストマー樹脂（Ｂ）は、特に限定されないが、柔軟性、透明性の観点から、アルキルアクリレート単位を２５〜８５質量％、アルキルメタクリレート単位を７５〜１５質量％、その他のビニル単量体単位を０〜２０質量％含むアクリル系エラストマー樹脂であることが好ましい。
【００４２】
アルキルアクリレート単位の原料となるアルキルアクリレートとしては、例えば、メチルアクリレート、エチルアクリレート、ｎ−プロピルアクリレート、ｉ−プロピルアクリレート、ｎ−ブチルアクリレート、ｉ−ブチルアクリレート、ｓｅｃ−ブチルアクリレート、ｔｅｒｔ−ブチルアクリレート、アミルアクリレート、ｉ−アミルアクリレート、ｎ−ヘキシルアクリレート、シクロヘキシルアクリレート、２−エチルヘキシルアクリレート、ペンタデシルアクリレート、ドデシルアクリレート、ｉ−ボルニルアクリレートを挙げることができる。これらは、１種を単独で用いてもよく２種以上を併用してもよい。
これらの中でも、柔軟性の観点からメチルアクリレート、エチルアクリレート、ｉ−プロピルアクリレート、ｎ−ブチルアクリレート、２−エチルヘキシルアクリレート、ドデシルアクリレートが好ましく、汎用性の観点からｎ−ブチルアクリレートがより好ましい。
【００４３】
本発明において、アルキルアクリレート単位の含有量は、アクリル系エラストマー樹脂（Ｂ）の全単量体単位１００質量％中、２５〜８５質量％であることが好ましく、３０〜７０質量％であることがより好ましく、３５〜６０質量％であることがさらに好ましい。
アルキルアクリレート単位の含有量を２５質量％以上とすることで成形体の柔軟性がより良好となり、８５質量％以下とすることで、成形加工性がより良好となる。
【００４４】
アルキルメタクリレート単位の原料となるアルキルメタクリレートとしては、例えば、メチルメタクリレート、エチルメタクリレート、ｎ−プロピルメタクリレート、ｉ−プロピルメタクリレート、ｎ−ブチルメタクリレート、ｉ−ブチルメタクリレート、ｓｅｃ−ブチルメタクリレート、ｔｅｒｔ−ブチルメタクリレート、アミルメタクリレート、ｉ−アミルメタクリレート、ｎ−ヘキシルメタクリレート、シクロヘキシルメタクリレート、２−エチルヘキシルメタクリレート、ペンタデシルメタクリレート、ドデシルメタクリレート、ｉ−ボルニルメタクリレートを挙げることができる。これらは、１種を単独で用いてもよく２種以上を併用してもよい。
これらの中でも、透明性、耐熱性の観点から、メチルメタクリレート、エチルメタクリレート、ｉ−プロピルメタクリレート、ｎ−ブチルメタクリレート、ｔｅｒｔ−ブチルメタクリレート、シクロヘキシルメタクリレート、ｉ−ボルニルメタクリレートが好ましく、汎用性の観点からメチルメタクリレートがより好ましい。
【００４５】
本発明において、アルキルメタクリレート単位の含有量は、アクリル系エラストマー樹脂（Ｂ）の全単量体単位１００質量％中、７５〜１５質量％であることが好ましく、７０〜３０質量％であることがより好ましく、６５〜４０質量％であることがさらに好ましい。
アルキルメタクリレート単位の含有量を１５質量％以上とすることで成形加工性がより良好となり、７５質量％以下とすることで、成形体の柔軟性がより良好となる。
【００４６】
アクリル系エラストマー樹脂（Ｂ）は、本発明の目的及び効果の妨げにならない限りにおいて、その他のビニル単量体単位を０〜２０質量％含むことができる。この原料となるその他のビニル単量体としては、アルキル（メタ）アクリレート単位以外の他の重合性単量体、例えば、メタクリル酸、アクリル酸、芳香族ビニル単量体、アクリロニトリル、メタクリロニトリル、オレフィンを使用することができる。これらは、１種を単独で用いてもよく２種以上を併用してもよい。
その他のビニル単量体単位の含有量は、アクリル系エラストマー樹脂（Ｂ）の全単量体単位１００質量％中、２０質量％以下が好ましく、１０質量％以下がより好ましい。２０質量％以下とすることで、柔軟性と透明性を阻害しない。
【００４７】
本発明において、重合体（α）の屈折率Ｒａと、アクリル系エラストマー樹脂（Ｂ）の屈折率Ｒｂは、以下の式（２）を満たすことが好ましい。
−０．００６≦Ｒａ−Ｒｂ≦０．００６・・・（２）
【００４８】
屈折率は、−０．００４≦Ｒａ−Ｒｂ≦０．００４を満たすことがより好ましく、−０．００３≦Ｒａ−Ｒｂ≦０．００３を満たすことがさらに好ましい。
ＲａとＲｂの差を０．００６以下とすることで、加工助剤（Ａ）をアクリル系エラストマー樹脂（Ｂ）に添加した際の透明性が良好となる。
【００４９】
本発明において、アクリル系エラストマー樹脂（Ｂ）の分子鎖形態は、例えば多段構造、線状構造、分枝状構造、放射状構造等特に限定されない。中でも、末端二重結合を有するアクリル系重合体（Ｂ１）と、これと共重合可能なビニル系単量体（ｂ２）とを重合して得られるアクリル系共重合体（β）（以下、「共重合体（β）」と記載する場合がある。）、又はアクリル系重合体ブロック（Ｂ３）の少なくとも片末端にメタクリル系重合体ブロック（Ｂ４）が結合した構造を分子内に少なくとも１つ有するアクリル系ブロック共重合体（γ）（以下、「共重合体（γ）」と記載する場合がある。）であることが好ましく、共重合体（γ）であることがより好ましい。
アクリル系エラストマー樹脂（Ｂ）として、共重合体（β）又は共重合体（γ）を用いることで、柔軟性と透明性が良好となる。
【００５０】
アクリル系エラストマー樹脂（Ｂ）が、末端二重結合を有するアクリル系重合体（Ｂ１）（以下、「マクロモノマー（Ｂ１）」と記載する場合がある。）と、これと共重合可能なビニル系単量体（ｂ２）（以下、「ビニル系単量体（ｂ２）」と記載する場合がある。）とを重合して得られる共重合体（β）である場合、以下の条件を満たす必要がある。
【００５１】
マクロモノマー（Ｂ１）は、公知の方法でラジカル重合性単量体を重合することにより、製造することが可能である。各種製法の中でも、製造工程の経済性の点から、例えば、ラジカル重合性単量体をコバルト連鎖移動剤の存在下で重合する方法（例えば米国特許第４６８０３５２号明細書）、α−ブロモメチルスチレン等のα置換不飽和化合物を連鎖移動剤として用いる方法（例えば国際公開第８８／０４３０４号パンフレット）、重合性基を化学的に結合させる方法（例えば特開昭６０−１３３００７号公報）、熱分解による方法（例えば特開平１１−２４０８５４号公報）が好ましい。
【００５２】
マクロモノマー（Ｂ１）の製造に用いられるラジカル重合性単量体は、特に限定されないが、入手のし易さ、得られる共重合体（β）の透明性、柔軟性の観点から、例えば、メチルアクリレート、エチルアクリレート、ｎ−プロピルアクリレート、ｉ−プロピルアクリレート、ｎ−ブチルアクリレート、ｉ−ブチルアクリレート、ｓｅｃ−ブチルアクリレート、ｔ−ブチルアクリレート、ｎ−ヘキシルアクリレート、シクロヘキシルアクリレート、ｎ−オクチルアクリレート、２−エチルヘキシルアクリレート、ドデシルアクリレート、ステアリルアクリレート、メチルメタクリレート、エチルメタクリレート、ｎ−プロピルメタクリレート、ｉ−プロピルメタクリレート、ｎ−ブチルメタクリレート、ｉ−ブチルメタクリレート、ｓｅｃ−ブチルメタクリレート、ｔ−ブチルメタクリレート、ｎ−ヘキシルメタクリレート、シクロヘキシルメタクリレート、ｎ−オクチルメタクリレート、２−エチルヘキシルメタクリレート、ドデシルメタクリレート、ステアリルメタクリレート、グリシジルアクリレート、グリシジルメタクリレート、アリルアクリレート、アリルメタクリレート等のアルキル（メタ）アクリレート；メタクリル酸、アクリル酸、芳香族ビニル単量体、アクリロニトリル、メタクリロニトリル、オレフィン等のアルキル（メタ）アクリレートと共重合可能な単量体が好ましい。
これらラジカル重合性単量体は１種を単独で用いてもよく２種以上を併用してもよい。
【００５３】
マクロモノマー（Ｂ１）の製造に用いられるラジカル重合性単量体は、得られる共重合体（β）の透明性の観点から、全単量体１００質量％中、アルキル（メタ）アクリレートを５０質量％以上含むことが好ましく、メチルメタクリレート、ｎ−ブチルメタクリレート、ラウリルメタクリレート、ドデシルメタクリレート、ステアリルメタクリレート、２−エチルヘキシルメタクリレート、グリシジルメタクリレート、２−ヒドロキシエチルメタクリレート、４−ヒドロキシブチルメタクリレート、メチルアクリレート、エチルアクリレート、ｎ−プロピルアクリレート、ｎ−ブチルアクリレート、２−エチルヘキシルアクリレート、２−ヒドロキシエチルアクリレート、４−ヒドロキシブチルアクリレートを５０質量％以上含むことがより好ましく、メチルメタクリレート、ｎ−ブチルメタクリレート、メチルアクリレート、エチルアクリレート、ｎ−ブチルアクリレートを５０質量％以上含むことがさらに好ましく、メチルメタクリレートを５０質量％以上含むことが特に好ましい。
【００５４】
マクロモノマー（Ｂ１）の質量平均分子量は特に限定されないが、アクリル系エラストマー樹脂（Ｂ）の柔軟性の点から、質量平均分子量が１，０００〜１０，０００，０００であることが好ましく、５，０００〜５，０００，０００であることがより好ましい。
【００５５】
マクロモノマー（Ｂ１）としては、１種のマクロモノマーを単独で用いてもよく、２種以上のマクロモノマーを併用してもよい。
【００５６】
共重合体（β）中のマクロモノマー（Ｂ１）単位の含有量は、共重合体（β）の全単量体単位１００質量％中、１〜９０質量％であることが好ましく、５〜８０質量％であることがより好ましい。
マクロモノマー（Ｂ１）単位の含有量を１質量％以上とすることで、得られる共重合体（β）の透明性が良好となり、９０質量％以下とすることで、成形加工性が良好となる。
【００５７】
このようなマクロモノマー（Ｂ１）は、ビニル系単量体（ｂ２）の成長ポリマーラジカルに対して連鎖移動剤として作用し、マクロモノマー（Ｂ１）とビニル系単量体（ｂ２）の成長ラジカルが反応することで共重合体（β）を得ることができる。
【００５８】
ビニル系単量体（ｂ２）としては、マクロモノマー（Ｂ１）の製造に用いられるラジカル重合性単量体として挙げたものを用いることができる。
ただし、マクロモノマーを構成するラジカル重合性単量体が、それと同じ比率で同じ連鎖分布で含まれることはない。
【００５９】
ビニル系単量体（ｂ２）は、得られる共重合体（β）の透明性の観点から、全単量体１００質量％中、アルキル（メタ）アクリレートを５０質量％以上含むことが好ましく、メチルメタクリレート、ｎ−ブチルメタクリレート、ラウリルメタクリレート、ドデシルメタクリレート、ステアリルメタクリレート、２−エチルヘキシルメタクリレート、グリシジルメタクリレート、２−ヒドロキシエチルメタクリレート、４−ヒドロキシブチルメタクリレート、メチルアクリレート、エチルアクリレート、ｎ−プロピルアクリレート、ｎ−ブチルアクリレート、２−エチルヘキシルアクリレート、２−ヒドロキシエチルアクリレート、４−ヒドロキシブチルアクリレートを５０質量％以上含むことがより好ましく、メチルメタクリレート、ｎ−ブチルメタクリレート、メチルアクリレート、エチルアクリレート、ｎ−ブチルアクリレートを５０質量％以上含むことがさらに好ましく、汎用性の観点から、メチルメタクリレート及び／又はｎ−ブチルアクリレートを５０質量％以上含むことが特に好ましい。
【００６０】
共重合体（β）中のビニル系単量体（ｂ２）単位の含有量は、共重合体（β）の全単量体単位１００質量％中、９９〜１０質量％であることが好ましく、９５〜２０質量％であることがより好ましい。
ビニル系単量体（ｂ２）単位の含有量を１０質量％以上とすることで、得られる共重合体（β）の成形性が良好となり、９９質量％以下とすることで、透明性が良好となる。
【００６１】
共重合体（β）の製造方法としては、例えば、マクロモノマー（Ｂ１）の存在下でビニル系単量体（ｂ２）をラジカル重合する方法が挙げられる。
共重合体（β）は、マクロモノマー（Ｂ１）の存在下、ビニル系単量体（ｂ２）を重合して得られる重合体混合物中に含まれる。なお、重合体混合物には、通常、共重合体（β）の他にも、マクロモノマー（Ｂ１）のみからなる重合体、ビニル系単量体（ｂ２）のみからなる重合体、及び未反応のマクロモノマー（Ｂ１）が含まれる。
【００６２】
ビニル系単量体（ｂ２）の重合方法としては、一般的に知られる重合法、例えば、塊状重合、溶液重合、懸濁重合、乳化重合を用いることができる。重合の際には、重合体の分子量を調節するために、メルカプタン類、水素、α−メチルスチレンダイマー、テルペノイド類等の連鎖移動剤を添加してもよい。
【００６３】
ラジカル重合開始剤の存在下で重合する場合、ラジカル重合開始剤としては、有機過酸化物あるいはアゾ化合物を使用することができる。有機過酸化物としては、例えば、２，４ −ジクロロベンゾイルパーオキサイド、ｔ−ブチルパーオキシピバレート、ｏ−メチルベンゾイルパーオキサイド、ビス−３，５，５−トリメチルヘキサノイルパーオキサイド、オクタノイルパーオキサイド、ｔ−ブチルパーオキシ−２−エチルヘキサノエート、シクロヘキサノンパーオキサイド、ベンゾイルパーオキサイド、メチルエチルケトンパーオキサイド、ジクミルパーオキサイド、ラウロイルパーオキサイド、ジイソプロピルベンゼンハイドロパーオキサイド、ｔ − ブチルハイドロパーオキサイド、ジ−ｔ−ブチルパーオキサイドが挙げられる。アゾ化合物としては、例えば、２，２’−アゾビスイソブチロニトリル、２，２’−アゾビス（２，４−ジメチルバレロニトリル）、２，２’−アゾビス（２，４−ジメチル−４−メトキシバレロニトリル）が挙げられる。これらの中でも、ベンゾイルパーオキサイド、２，２’−アゾビスイソブチロニトリル、２，２’−アゾビス（２，４−ジメチルバレロニトリル）、２，２’−アゾビス（２，４−ジメチル−４−メトキシバレロニトリル）が好ましい。これらラジカル重合開始剤は、１種を単独で用いてもよく２種以上を併用してもよい。
【００６４】
ラジカル重合開始剤の使用量は、ビニル系単量体（ｂ２）の合計１００質量部に対して０．０００１〜１０質量部が好ましい。
【００６５】
ビニル系単量体（ｂ２）の重合温度は特に制限されないが、−１００〜２５０℃の範囲であることが好ましく、０〜２００℃の範囲であることがより好ましい。
【００６６】
共重合体（β）の質量平均分子量は特に限定されないが、共重合体（β）の機械強度、柔軟性の観点から、１０，０００〜５，０００，０００が好ましく、１００，０００〜３，０００，０００がより好ましい。
【００６７】
アクリル系エラストマー樹脂（Ｂ）が、アルキルアクリレート単位を主体とする重合体ブロック（Ｂ３）（以下、「重合体ブロック（Ｂ３）」と記載する場合がある。）の少なくとも片末端にアルキルメタクリレート単位を主体とする重合体ブロック（Ｂ４）（以下、「重合体ブロック（Ｂ４）」と記載する場合がある。）が結合した構造、すなわち、（Ｂ３）−（Ｂ４）の構造（構造中「−」は、化学結合を示す。）を分子内に少なくとも１つ有する共重合体（γ）である場合、以下の条件を満たす必要がある。
【００６８】
重合体ブロック（Ｂ３）は、全単量体単位１００質量％中、アルキルアクリレート単位を５０質量％以上含む重合体ブロックである。
【００６９】
重合体ブロック（Ｂ３）のアルキルアクリレート単位の原料となるアルキルアクリレートとしては、例えば、メチルアクリレート、エチルアクリレート、ｎ−プロピルアクリレート、ｉ−プロピルアクリレート、ｎ−ブチルアクリレート、ｉ−ブチルアクリレート、ｓｅｃ−ブチルアクリレート、ｔｅｒｔ−ブチルアクリレート、アミルアクリレート、ｉ−アミルアクリレート、ｎ−ヘキシルアクリレート、シクロヘキシルアクリレート、２−エチルヘキシルアクリレート、ペンタデシルアクリレート、ドデシルアクリレート、ｉ−ボルニルアクリレートを挙げることができる。これらは、１種を単独で用いてもよく２種以上を併用してもよい。
【００７０】
重合体ブロック（Ｂ３）のアルキルアクリレート単位の原料となるアルキルアクリレートは、柔軟性の観点から、全単量体１００質量％中、メチルアクリレート、エチルアクリレート、ｉ−プロピルアクリレート、ｎ−ブチルアクリレート、２−エチルヘキシルアクリレート、ドデシルアクリレート、フェノキシエチルアクリレート、２−メトキシエチルアクリレートを５０質量％以上含むことが好ましく、ｎ−ブチルアクリレート、２−エチルヘキシルアクリレートを５０質量％以上含むことがより好ましく、汎用性の観点から、ｎ−ブチルアクリレートを５０質量％以上含むことがさらに好ましい。
【００７１】
重合体ブロック（Ｂ３）は、アルキルアクリレート単位以外の他の単量体単位を含んでいてもよい。他の単量体単位の原料となる単量体としては、例えば、アルキルメタクリレート、メタクリル酸、アクリル酸、芳香族ビニル単量体、アクリロニトリル、メタクリロニトリル、オレフィンを挙げることができる。これらは、１種を単独で用いてもよく２種以上を併用してもよい。
【００７２】
他の単量体単位は、重合体ブロック（Ｂ３）の全単量体単位１００質量％中、５０質量％以下であることが好ましく、２０質量％以下であることがより好ましい。５０質量％以下とすることで、柔軟性と透明性を阻害しない。
【００７３】
重合体ブロック（Ｂ４）は、全単量体単位１００質量％中、アルキルメタクリレート単位を５０質量％以上含む重合体ブロックである。
【００７４】
重合体ブロック（Ｂ４）アルキルメタクリレート単位の原料となるアルキルメタクリレートとしては、例えば、メチルメタクリレート、エチルメタクリレート、ｎ−プロピルメタクリレート、ｉ−プロピルメタクリレート、ｎ−ブチルメタクリレート、ｉ−ブチルメタクリレート、ｓｅｃ−ブチルメタクリレート、ｔｅｒｔ−ブチルメタクリレート、アミルメタクリレート、ｉ−アミルメタクリレート、ｎ−ヘキシルメタクリレート、シクロヘキシルメタクリレート、２−エチルヘキシルメタクリレート、ペンタデシルメタクリレート、ドデシルメタクリレート、ｉ−ボルニルメタクリレートを挙げることができる。これらは、１種を単独で用いてもよく２種以上を併用してもよい。
【００７５】
重合体ブロック（Ｂ４）アルキルメタクリレート単位の原料となるアルキルメタクリレートは、透明性、耐熱性の観点から、全単量体１００質量％中、メチルメタクリレート、エチルメタクリレート、ｉ−プロピルメタクリレート、ｎ−ブチルメタクリレート、ｔｅｒｔ−ブチルメタクリレート、シクロヘキシルメタクリレート、ｉ−ボルニルメタクリレートを５０質量％以上含むことが好ましく、汎用性の観点からメチルメタクリレートを５０質量％以上含むことがより好ましい。
【００７６】
重合体ブロック（Ｂ４）は、アルキルメタクリレート単位以外の他の単量体単位を含んでいてもよい。他の単量体単位の原料となる単量体としては、例えば、アルキルアクリレート、メタクリル酸、アクリル酸、芳香族ビニル単量体、アクリロニトリル、メタクリロニトリル、オレフィンを挙げることができる。これらは、１種を単独で用いてもよく２種以上を併用してもよい。
【００７７】
他の単量体単位は、重合体ブロック（Ｂ４）の全単量体単位１００質量％中、５０質量％以下が好ましく、２０質量％以下がより好ましい。５０質量％以下とすることで、柔軟性と透明性を阻害しない。
【００７８】
（Ｂ３）−（Ｂ４）構造の分子鎖形態は特に限定されることなく、線状、分枝状、放射状等のいずれでもよい。中でも、（Ｂ４）−（Ｂ３）−（Ｂ４）で表されるトリブロック共重合体を用いることが好ましい。トリブロック共重合体とすることで、柔軟性、透明性が良好となる。ここで、（Ｂ３）の両端の（Ｂ４）の分子量、組成等は同じであってもよいし、相互に異なっていてもよい。
【００７９】
共重合体（γ）は、本発明の目的及び効果の妨げにならない限りにおいて、重合体ブロック（Ｂ３）及び重合体ブロック（Ｂ４）の他に、アルキルアクリレート及びアルキルメタクリレート以外の単量体から誘導される重合体ブロック（Ｂ５）を有していてもよい。重合体ブロック（Ｂ５）と重合体ブロック（Ｂ３）及び重合体ブロック（Ｂ４）との結合の形態は特には限定されないが、例えば、（Ｂ４）−（（Ｂ３）−（Ｂ４））ｎ−（Ｂ５）や、（Ｂ５）−（Ｂ４）−（（Ｂ３）−（Ｂ４））ｎ−（Ｂ５）の構造（ｎは１〜２０の整数である。）が挙げられる。
【００８０】
重合体ブロック（Ｂ５）の原料となる単量体としては、例えば、エチレン、プロピレン、１−ブテン、イソブチレン、１−オクテン等のオレフィン類；１，３−ブタジエン、イソプレン、ミルセン等の共役ジエン化合物；スチレン、α−メチルスチレン、ｐ−メチルスチレン、ｍ−メチルスチレン等の芳香族ビニル単量体；酢酸ビニル、酪酸ビニル等のカルボン酸ビニル単量体；、アクリロニトリル、メタクリロニトリル等のニトリル系ビニル単量体；塩化ビニル、塩化ビニリデン、フッ化ビニリデン等のハロゲン含有ビニル単量体；アクリルアミド、メタクリルアミド等のアミド系ビニル単量体が挙げられる。
【００８１】
共重合体（γ）は、必要に応じて、分子鎖中又は分子鎖末端に水酸基、カルボキシル基、酸無水物、アミノ基等の官能基を有していてもよい。
【００８２】
共重合体（γ）の質量平均分子量は特に限定されないが、１，０００〜３００，０００であることが好ましく、１０，０００〜２００，０００であることがより好ましく、１０，０００〜１５０，０００であることがさらに好ましい。共重合体（γ）の質量平均分子量を１，０００よりも大きくすることで、溶融押出成形において十分な溶融張力を発現でき、成形加工性が良好となる。また、３００，０００よりも小さくすることで、溶融樹脂の高粘度化を防ぎ、成形体の表面外観が向上する。
【００８３】
共重合体（γ）における、重合体ブロック（Ｂ３）の質量平均分子量は、２，０００〜２５０，０００であることが好ましく、５，０００〜１５０，０００であることがより好ましく、５，０００〜１００，０００であることがさらに好ましい。重合体ブロック（Ｂ３）の質量平均分子量を２，０００以上とすることで、共重合体（γ）の成形性が良好となり、２５０，０００以下とすることで、成形体外観が良好となる。
【００８４】
また、重合体ブロック（Ｂ４）の質量平均分子量は、２，０００〜２５０，０００であることが好ましく、５，０００〜１５０，０００であることがより好ましく、５，０００〜１００，０００であることがさらに好ましい。重合体ブロック（Ｂ４）の質量平均分子量を２，０００以上とすることで、共重合体（γ）の成形性が良好となり、２５０，０００以下とすることで、成形体外観が良好となる。
【００８５】
共重合体（γ）の数平均分子量（Ｍｎ）と質量平均分子量（Ｍｗ）の比（Ｍｗ／Ｍｎ）は特に制限されないが、１．０１以上１．５０未満が好ましく、１．０１以上１．３５以下がより好ましい。比（Ｍｗ／Ｍｎ）を１．０１以上１．５０未満とすることにより、成形時の未溶融物発生を極めて少量とすることができ、成形体外観が良好となる。
【００８６】
共重合体（γ）の製造方法としては、特に限定されず、公知の手法を採用することができる。例えば、各ブロックを構成するモノマーをリビング重合する方法が一般に使用される。このようなリビング重合の手法としては、例えば、有機アルカリ金属化合物を重合開始剤としアルカリ金属又はアルカリ土類金属塩等の鉱酸塩の存在下でアニオン重合する方法、有機アルカリ金属化合物を重合開始剤とし有機アルミニウム化合物の存在下でアニオン重合する方法、有機希土類金属錯体を重合開始剤として重合する方法、α−ハロゲン化エステル化合物を開始剤として銅化合物の存在下ラジカル重合する方法等が挙げられる。これらの方法中、特に、アクリル系ブロック共重合体が高純度で得られ、また分子量や組成比の制御が容易であり、かつ経済的であることから、有機アルカリ金属化合物を重合開始剤とし有機アルミニウム化合物の存在下でアニオン重合する方法が好ましい。
【００８７】
アクリル系エラストマー樹脂組成物
本発明のアクリル系エラストマー樹脂組成物は、アクリル系エラストマー樹脂用加工助剤（Ａ）及びアクリル系エラストマー樹脂（Ｂ）を含む。
【００８８】
アクリル系エラストマー樹脂組成物中の加工助剤（Ａ）の含有量は、アクリル系エラストマー樹脂（Ｂ）１００質量部に対して、０．０１〜２０質量部であることが好ましく、０．５〜１０質量部であることがより好ましい。
加工助剤（Ａ）の含有量が０．０１質量部以上であると、該アクリル系エラストマー樹脂組成物を成形した際の表面平滑性に優れる。また、加工助剤（Ａ）の含有量が２０質量部以下であると、アクリル系エラストマー樹脂（Ｂ）の柔軟性を損なわない。
【００８９】
本発明のアクリル系エラストマー樹脂組成物は、本発明の目的及び効果の妨げにならない限りにおいて、酸化防止剤、紫外線吸収剤、耐候安定剤、耐放射線剤、熱安定剤等の各種安定剤； 無機顔料、有機顔料、染料等の着色剤； カーボンブラック、フェライト等の導電性付与剤、無機充填剤、滑剤、可塑剤、有機過酸化物、中和剤、架橋剤等の他の重合体及び添加剤を配合することもできる。
【００９０】
本発明のアクリル系エラストマー樹脂組成物を調製する方法は特に制限されないが、アクリル系エラストマー組成物を構成する各成分の分散性を高めるため、溶融混練して混合する方法が好ましい。
該調製方法としては、加工助剤（Ａ）、アクリル系エラストマー樹脂（Ｂ）及び必要に応じて上記他の重合体及び添加剤を同時に混合してもよいし、アクリル系エラストマー樹脂（Ｂ）を、上記他の重合体及び添加剤とともに混合後、加工助剤（Ａ）と混合してもよいし、加工助剤（Ａ）とアクリル系エラストマー樹脂（Ｂ）を混合後、さらにアクリル系エラストマー樹脂（Ｂ）と上記他の重合体及び添加剤と混合してもよいし、加工助剤（Ａ）とアクリル系エラストマー樹脂（Ｂ）及び上記他の重合体及び添加剤を混合後、さらにアクリル系エラストマー樹脂（Ｂ）及び上記他の重合体及び添加剤と混合してもよい。
【００９１】
混合操作は、例えば、ニーダールーダー、押出機、ミキシングロール、バンバリーミキサー等の既知の混合又は混練装置を使用して行うことができる。特に、加工助剤（Ａ）とアクリル系エラストマー樹脂（Ｂ）の混練性、相溶性を向上させる観点から、二軸押出機を使用することが好ましい。混合・混練時の温度は、使用する加工助剤（Ａ）、アクリル系エラストマー樹脂（Ｂ）等の溶融温度等に応じて適宜調節するのがよく、通常１１０℃〜３００℃の範囲内の温度で混合するとよい。このようにして、本発明のアクリル系エラストマー樹脂組成物を、ペレット、粉末等の任意の形態で得ることができる。ペレット、粉末等の形態のアクリル系エラストマー樹脂組成物は、成形材料として使用するのに好適である。
【００９２】
本発明のアクリル系エラストマー樹脂組成物は、熱可塑性樹脂に対して一般に用いられる成形加工法や成形加工装置を用いて成形加工することができる。例えば、押出成形、射出成形、真空成形、ブロー成形、カレンダー成形等の加熱溶融法によって成形加工することができ、それによりフィルム、シート、パイプ、異形材等の任意の形状の成形品を得ることができる。
【００９３】
本発明のアクリル系エラストマー樹脂組成物は、優れた透明性、柔軟性を有することから、フィルム用途に好適に用いることができる。
【００９４】
本発明のアクリル系エラストマー樹脂組成物を成形してなるフィルム（以下、「フィルム状成形体」と記載する場合がある。）は、アクリル系エラストマー樹脂組成物をフィルム状に成形した成形体である。本発明のフィルム状成形体の厚みは、柔軟性等の観点から、０．０２５ｍｍ以上１０ｍｍ以下であることが好ましく、０．０５ｍｍ以上５ｍｍ以下であることがより好ましい。
【００９５】
アクリル系エラストマー樹脂組成物からフィルム状成形体を製造する方法としては、Ｔダイ法（ラミネート法、共押出法等）、インフレーション法（共押出法等）、圧縮成形法、ブロー成形法、カレンダー成形法、真空成形法、射出成形法（インサート法、二色法、プレス法、コアバック法、サンドイッチ法等）等の任意の溶融成形加工法ならびに溶液キャスト法等が挙げられるが、製造工程性、コスト等の点からＴダイ法又はインフレーション法による溶融押出成形が好ましく、生産性、厚み精度に優れる点からＴダイ法がより好ましい。
【００９６】
Ｔダイスとしては、特に制限されず、例えば、コートハンガー型やフィッシュテール型等の公知のダイスが挙げられる。ダイスの材質としては、ＳＣＭ系の鋼鉄、ＳＵＳ等のステンレス材等が挙げられるが、これに限定されるものではない。
【００９７】
Ｔダイ法による製造方法の場合、単軸あるいは二軸押出スクリューのついたエクストルーダ型溶融押出装置等が使用できる。本発明のフィルム状成形体を製造するための溶融押出温度は好ましくは１００〜３５０℃、より好ましくは１２０〜２５０℃である。また、溶融押出装置を使用し溶融混練する場合、着色抑制の観点から、ベントを使用し減圧下での溶融混練あるいは窒素気流下での溶融混練を行なうことが好ましい。なお、押出と同時又は押出後に一軸又は二軸方向に延伸することも可能である。
【００９８】
本発明のアクリル系エラストマー樹脂組成物、成形体、及びフィルム状成形体の用途は特に限定されないが、光学分野、食品分野、医療分野、民生分野、自動車分野、電気・電子分野等の多岐の用途で利用することができる。特に本発明のフィルム状成形体は、表面平滑性・成形加工性に優れ、且つ柔軟性に優れ、短波長光の光線透過率等の光学特性に優れている点から、例えば、各種カバー、各種端子板、プリント配線板、スピーカー、顕微鏡、双眼鏡、カメラ、時計等に代表される光学機器、また、映像・光記録・光通信・情報機器関連部品としてカメラ、ＶＴＲ、プロジェクションＴＶ等のファインダー、フィルター、プリズム、フレネルレンズ、各種光ディスク（ＶＤ、ＣＤ、ＤＶＤ、ＭＤ、ＬＤ等）基板保護フィルム、光スイッチ、光コネクター、液晶ディスプレイ、液晶ディスプレイ用導光フィルム、フラットパネルディスプレイ、フラットパネルディスプレイ用導光フィルム、プラズマディスプレイ、プラズマディスプレイ用導光フィルム、位相差フィルム、偏光フィルム、偏光板保護フィルム、波長板、光拡散フィルム、プリズムフィルム、反射フィルム、反射防止フィルム、視野角拡大フィルム、防眩フィルム、輝度向上フィルム、液晶やエレクトロルミネッセンス用途の表示素子基板、タッチパネル、タッチパネル用導光フィルム、各種前面板と各種モジュール間のスペーサー等、公知の光学用途へ好適に適用可能である。具体的には、例えば、携帯電話、デジタル情報端末、ポケットベル、ナビゲーション、車載用液晶ディスプレイ、液晶モニター、調光パネル、ＯＡ機器用ディスプレイ、ＡＶ機器用ディスプレイ等の各種液晶表示素子やエレクトロルミネッセンス表示素子あるいはタッチパネル等に用いることができる。また、耐候性、柔軟性等に優れている点から、例えば、建築用内・外装用部材、カーテンウォール、屋根用部材、屋根材、窓用部材、雨どい、エクステリア類、壁材、床材、造作材、道路建設用部材、再帰反射フィルム、農業用フィルム、照明カバー、看板、透光性遮音壁等、公知の建材用途へも好適に適用可能である。
【００９９】
本発明のフィルム状成形体は、単独で用いてもよく、複数個組み合わせても用いてもよく、本発明のフィルム状成形体以外の部材と組み合わせて用いてもよい。
【０１００】
本発明のフィルム状成形体は、単層で用いてもよく、２層以上の積層体として用いてもよい。積層体として用いる場合には、本発明のフィルム状成形体のみを積層してもよく、本発明のフィルム状成形体と他の素材を積層してもよい。積層体を形成する場合には、公知の方法で各層を製造することが可能である。すなわち、Ｔダイ法やインフレーション法等の押出成形による共押出法、熱融着、超音波融着、高周波融着等の融着法、紫外線、熱、放射線等で硬化する公知の接着剤を利用する方法等が挙げられる。また、融着あるいは接着される面は、公知のプライマーを塗布しても良く、コロナ放電処理、プラズマ処理等を行なってもよい。積層体を形成する場合、積層、印刷あるいは表面形状の付与、目的の大きさへの切削の順番は特に限定されない。本発明のフィルム状成形体を、積層型光学部品として用いる場合等、他素材と組み合わせて光学部品を形成する場合、他素材としては、所望の特性に合わせて適宜選択したものを用いることができ、有機系化合物もしくは重合体、無機物質やこれらを含む組成物等をいずれも用いることができる。具体的には、例えば本発明のフィルム状成形体と、他素材とを積層して光学部品を形成する場合には、他素材としては、ハードコート材、反射防止材、液晶等の有機系化合物もしくは組成物、環状オレフィン系開環重合体もしくはその水素添加物、付加重合型環状オレフィン系重合体、脂肪族系オレフィン樹脂、アクリル系重合体、ポリカーボネート系樹脂、液晶ポリマー等の有機系重合体もしくは組成物、ソーダガラスや石英ガラス等の無機物質もしくは組成物等の市販もしくは公知の素材を使用することができる。
【実施例】
【０１０１】
以下、実施例により本発明を具体的に説明するが、本発明はかかる実施例のみに限定されるものではない。
なお、各実施例、比較例中「部」とあるのは「質量部」を示し、評価は下記によった。
【０１０２】
（１）質量平均分子量
アルキル（メタ）アクリレート系重合体（α）及びアクリル系エラストマー樹脂（Ｂ）のテトラヒドロフラン可溶分を試料として、ゲルパーミエーションクロマトグラフィー（ＧＰＣ）を用いて分子量の測定に供した。ＧＰＣの測定条件は下記の通りであり、標準ポリスチレンによる検量線から質量平均分子量を求めた。
装置：東ソー（株）製「ＨＬＣ８２２０」
カラム：東ソー（株）製「ＴＳＫｇｅｌ  ＳｕｐｅｒＭｕｌｔｉｐｏｒｅＨＺ−Ｈ」（内径４．６ｍｍ×長さ１５ｃｍ×２本、排除限界４×１０７（推定））
溶離液：ＴＨＦ
溶離液流量：０．３５ｍｌ／分
測定温度：４０℃
試料注入量：１０μｌ（試料濃度０．１％）
【０１０３】
（２）透明性評価
アクリル系エラストマー樹脂組成物を熱プレスして得られた成形体の、厚み方向のヘイズ及び全光線透過率を、ヘイズメーター（村上色彩研究所製、商品名「ＨＲ−１００」）を用い、ＪＩＳ  Ｋ−７１０５に準じ測定した。
【０１０４】
（３）表面平滑性
アクリル系エラストマー樹脂組成物を溶融押出して得られたフィルム表面を肉眼で観察し、流れ方向の微細なスジ状凹凸を観察した。
＋＋＋＋：フィルム表面に、流れ方向の凹凸は観られず、平滑である。
＋＋＋：フィルム表面に、流れ方向の浅い凹凸が観られるが、概ね平滑である。
＋＋：フィルム表面に、流れ方向の深い凹凸が観られ、平滑でない。
＋：フィルム表面が大きく荒れ、平滑でない。
【０１０５】
［製造例１］加工助剤（Ａ−１）の製造
攪拌機及び還流冷却器付き反応容器内にイオン交換水３００部、ｉ−ブチルメタクリレート９８部、ｎ−ブチルアクリレート２部、ｎ‐オクチルメルカプタン１部、ドデシルベンゼンスルホン酸ナトリウム１．１部を仕込み、攪拌しながら窒素置換を行った後、内温を６０℃まで昇温させ、過硫酸カリウム０．１５部、イオン交換水５部を加えた。その後、２時間加熱攪拌を継続して重合を終了し、アルキルメタクリレート系重合体のラテックスを得た。得られたラテックスを冷却後、入口温度１５０℃及び出口温度６５℃条件で噴霧乾燥を行い、重合体を得た。これを加工助剤（Ａ−１）とした。
【０１０６】
［製造例２〜４］ 加工助剤（Ａ−２〜４）の製造
単量体成分の組成及びｎ‐オクチルメルカプタンの添加量を表１に記載の通りに変更した以外は製造例１と同様にして、各加工助剤（Ａ−２〜４）を得た。
【０１０７】
［製造例５］ 加工助剤（Ａ−５）の製造
攪拌機及び環流冷却器つき反応容器にイオン交換水２００部を仕込み、そこにｉ−ブチルメタクリレート１００部、ｎ‐オクチルメルカプタン０．９部、２，２’−アゾビス（２−メチルブチロニトリル）０．１質量部、メタクリル酸ナトリウム−メチルメタクリレート８：２共重合物０．１質量部、リン酸二水素ナトリウム０．２質量部、リン酸水素二ナトリウム０．４質量部を仕込み、攪拌しながら窒素置換を行った後７０℃で懸濁重合し、ピーク観察後さらに１時間重合を行った。得られたスラリーを濾過、洗浄、乾燥して重合体を得た。これを加工助剤（Ａ−５）とした。
【０１０８】
［製造例６］ 加工助剤（Ａ−６）の製造
単量体成分の組成及びｎ‐オクチルメルカプタンの添加量を表１に記載の通りに変更した以外は製造例５と同様にして、各加工助剤（Ａ−６）を得た。
【０１０９】
［製造例７］ 加工助剤（Ａ−７）の製造
攪拌機及び還流冷却器付き反応容器内にイオン交換水２６０部、ジオクチルスルホコハク酸ナトリウム１．５部、過硫酸カリウム０．２部、メチルメタクリレート３０部、ｎ−オクチルメルカプタン０．０５部の混合物を仕込み、容器内を窒素置換したのち、攪拌下で反応容器を６５℃に昇温して２時間加熱攪拌した。続いて、ｎ−ブチルメタクリレート２０部とｎ−ブチルアクリレート３０部及びｎ−オクチルメルカプタン０．５部の混合物を１時間にわたって添加し、添加終了後、さらに２時間攪拌した。しかる後、この反応系にメチルメタクリレート２０部及びｎ−オクチルメルカプタン０．０５部の混合物を３０分間掛けて添加し、さらに２時間加熱攪拌したのち、重合反応を終了、冷却しラテックスを得た。得られたラテックスを塩化アルミニウム水溶液に加えて塩析凝固したのち、洗浄、乾燥して重合体を得た。これを加工助剤（Ａ−７）とした。
【０１１０】
［製造例８〜１０］ 加工助剤（Ａ−８〜１０）の製造
単量体成分の組成及びｎ‐オクチルメルカプタンの添加量を表１に記載の通りに変更した以外は製造例１と同様にして、各加工助剤（Ａ−８〜１０）を得た。
【０１１１】
［製造例１１］ 加工助剤（Ａ−１１）の製造
攪拌機及び還流冷却器付き反応容器内にイオン交換水１４５部、ｎ−ブチルアクリレート５部、アリルメタクリレート２．５部を投入し、容器内を窒素置換したのち、攪拌しながら８０℃に昇温した。次いで、過硫酸カリウム０．１０部、イオン交換水５部を投入し、６０分間撹拌し、第一段目の重合を行った。次にｎ−ブチルアクリレート６５部、アリルメタクリレート２．５部、ジ２−エチルヘキシルスルホコハク酸ナトリウム０．６部、イオン交換水３５部の混合液を１８０分かけて滴下、１時間保持し、第二段目の重合を行った。次いで、メチルメタクリレート２９部、ｎ−ブチルアクリレート１．０部、ジ２−エチルヘキシルスルホコハク酸ナトリウム０．４部、純水１５部の混合液を１００分かけて滴下し、１時間保持後重合を終了、冷却しグラフト共重合体ラテックスを得た。得られたグラフト共重合体ラテックスを、入口温度１８０℃及び出口温度６５℃条件で噴霧乾燥を行い、重合体を得た。これを加工助剤（Ａ−１１）とした。
【０１１２】
製造した加工助剤の質量平均分子量、屈折率、及びガラス転移温度を表１に示す。
ここで、加工助剤の屈折率及びガラス転移温度は、明細書中記載の方法により計算によって求めた。
詳しくは、屈折率は以下の式（ア）により算出した。
Ｒ＝（Σｖｉｎｉ２）１／２・・・（ア）
ここで、重合体中の各成分の体積分率［ｖｏｌ％］ｖｉ及び、重合体中の各成分のホモポリマーの２０℃における屈折率の値ｎｉは「ＰＲＯＰＥＲＴＩＥＳ  ＯＦ  ＰＯＬＹＭＥＲＳ」（ＥＬＳＥＶＩＥＲ社／２００３年）及び「ＰＯＬＹＭＥＲ  ＨＡＮＤＢＯＯＫ」（Ｗｉｌｅｙ  Ｉｎｔｅｒｓｃｉｅｎｃｅ社／１９９９年）に記載の値を用いた。
また、重合体（α）のＴｇ値は、ＦＯＸの式から算出した。このとき、重合体（α）を構成する各モノマー単位を重合して得られる各ホモポリマーのＴｇ値は、「ＰＯＬＹＭＥＲ  ＨＡＮＤＢＯＯＫ」（Ｗｉｌｅｙ  Ｉｎｔｅｒｓｃｉｅｎｃｅ社／１９９９年）に記載の値を用いた。
【０１１３】
【表１】
0006260480.tif 000002
【０１１４】
表中の略号は以下の通りである。
ＭＭＡ：メチルメタクリレート
ｎＢＡ：ｎ−ブチルアクリレート
ｎＢＭＡ：ｎ−ブチルメタクリレート
ｉＢＭＡ：ｉ−ブチルメタクリレート
ＡＭＡ：アリルメタクリレート
ｎ−ＯＭ：ｎ−オクチルメルカプタン
【０１１５】
アクリル系エラストマー樹脂 クラリティＬＡ４２８５（アクリル系トリブロック共重合体（ＰＭＭＡ−ＰＢＡ−ＰＭＭＡ型）、クラレ社製、ＰＭＭＡ／ＰＢＡ：５０／５０（質量％）、屈折率：１．４７７、質量平均分子量：５７，０００、分子量分布（Ｍｗ／Ｍｎ）：１．１８）１００部に対し、上記製造例より得た各加工助剤５部をそれぞれ添加、混合し、各配合物を得た。
ここで、ＰＭＭＡ：ポリメチルメタクリレート、ＰＢＡ：ポリブチルアクリレートをそれぞれ表す。
【０１１６】
上記各配合物を、３０ｍｍ二軸押出機（池貝製、１００−１３０−１５０−１６０−１６０−１６０−１６０−１６０℃ （Ｃ１−Ｃ２−Ｃ３−Ｃ４−Ｃ５−Ｃ６−Ａ−Ｄ）、スクリュー回転数：１５０ｒｐｍ）に供給し、ペレット状の各アクリル系エラストマー樹脂組成物を得た。
【０１１７】
得られたアクリル系エラストマー樹脂組成物を、１８０℃・１５ＭＰａにて５分間、加熱プレスすることにより、縦１００ｍｍ、横１００ｍｍ、厚み３ｍｍの成形体を得た。得られた成形体について、透明性（全光線透過率及びＨａｚｅ）を評価した。結果を表２に示す。
【０１１８】
また、得られたアクリル系エラストマー樹脂組成物を３０ｍｍ単軸押出機（ＧＭエンジニアリング製、１００−１３０−１５０−１６０−１６０−１６０−１６０℃ （Ｃ１−Ｃ２−Ｃ３−Ｃ４−Ｃ５−Ａ−Ｄ）、スクリュー回転数：２５ｒｐｍ）に供給し、フィルム溶融押出を行った。得られた成形体について、表面平滑性を評価した。結果を表２に示す。
【０１１９】
【表２】
0006260480.tif 000003
【０１２０】
（実施例１〜６）
実施例１〜７はいずれも、加工助剤なし（比較例１）及び本発明の範囲外の加工助剤添加例（比較例２〜５）と比べ、透明性を維持しながらフィルム外観が顕著に向上していた。
【０１２１】
（比較例２〜４）
比較例２〜４のフィルムは、重合体（α）の屈折率が外れた加工助剤（Ａ）を用いたため、透明性が著しく失われていた。
（比較例５）
比較例５のフィルムは、重合体（α）のガラス転移温度が低すぎる加工助剤（Ａ）を用いたため、分散性が極めて低位となり、フィルム外観が著しく悪化した。
【０１２２】
以上の結果から、重合体（α）のアルキル（メタ）アクリレート単位（ａ１）含有量、ガラス転移温度（Ｔｇ）、及び屈折率によって、加工助剤（Ａ）の表面外観向上能及び透明性に明確な差があることがわかる。